(57)【要約】      （修正有）【課題】柔軟性に富む上、耐空気透過性、耐透湿性及び圧縮永久歪み特性に優れると共に、射出成形性が良好で、寸法精度の安定した射出成形が可能な樹脂組成物を提供すること。【解決手段】（Ａ）(ａ)イソブチレン単位を主体とする重合体ブロックからなるソフトセグメントと、（ｂ）スチレン単位を主体とする重合体ブロックからなるハードセグメントとを有する、（ｂ）−（ａ）−（ｂ）型イソブチレン系トリブロック共重合体少なくとも一種を含み、かつ配合物中に占める全ハード成分と全ソフト成分との割合が、全ハード成分／（全ハード成分＋全ソフト成分）質量比で０．２５〜０．４０の範囲にあり、（１）空気透過度が、２００ｃｍ3／（ｍ2・２４ｈｒ・ａｔｍ）以下、（２）透湿度が２．０ｇ／（ｍ2・２４ｈｒ）以下、（３）硬度がＪＩＳ−Ａ硬度で３０〜６０度、（４）メルトフローレートが５０００ｇ／１０分以下の樹脂組成物である。【選択図】なし【特許請求の範囲】
【請求項１】
（Ａ）(ａ)イソブチレン単位を主体とする重合体ブロックからなるソフトセグメントと、（ｂ）スチレン単位を主体とする重合体ブロックからなるハードセグメントとを有する、（ｂ）−（ａ）−（ｂ）型イソブチレン系トリブロック共重合体少なくとも一種を含み、かつハードセグメントを含む全ハード成分とソフトセグメントを含む全ソフト成分との割合が、全ハード成分／（全ハード成分＋全ソフト成分）質量比で０．２５〜０．４０の範囲にあり、
（１）厚さ０．５ｍｍのシートサンプルを用いて測定した空気透過度［ＪＩＳ  Ｋ７１２６；Ａ法（差圧法）、４０℃］が、２００ｃｍ3／（ｍ2・２４ｈｒ・ａｔｍ）以下であること、
（２）厚さ０．５ｍｍのシートサンプルを用いて測定した透湿度（ＪＩＳ  Ｚ０２０８；４０℃、９０％ＲＨ）が２．０ｇ／（ｍ2・２４ｈｒ）以下であること、
（３）硬度［ＪＩＳ  Ｋ６２５３（１５秒後）］がＪＩＳ−Ａ硬度で３０〜６０度であること、
（４）メルトフローレート［ＭＦＲ］（ＪＩＳ  Ｋ７２１０；２7０℃、９８．０６６５Ｎ（１０Ｋｇｆ））が５０００ｇ／１０分以下であること、
を特徴とする樹脂組成物。
【請求項２】
（５）圧縮永久歪み（ＪＩＳ  Ｋ６２６２；７０℃、２２時間）が９５％以下であり、
（６）引張り強さ及び伸び（ＪＩＳ  Ｋ６２５１；ダンベル状３号形、２３℃）が、それぞれ５ＭＰａ以上及び３００％以上である請求項１に記載の樹脂組成物。
【請求項３】
配合時に用いる（Ａ）成分のイソブチレン系トリブロック共重合体が、（ｂ）スチレン単位を主体とする重合体ブロックからなるハードセグメント１５〜４０質量％を含み、かつ重量平均分子量が５０，０００〜２００，０００のものである請求項１又は２に記載の樹脂組成物。
【請求項４】
配合物全体に占めるハード成分及び／又はソフト成分として、（Ｂ）炭素数２〜６のオレフィン系重合体を含む請求項１、２又は３に記載の樹脂組成物。
【請求項５】
（Ｂ）成分のハード成分が、エチレン系重合体及び／又はプロピレン系重合体である請求項４に記載の樹脂組成物。
【請求項６】
（Ｂ）成分のソフト成分が、液状ポリブテンである請求項４又は５に記載の樹脂組成物。
【請求項７】
液状ポリブテンが、イソブチレン単位を主体とする数平均分子量２００〜３０００のものである請求項６に記載の樹脂組成物。
【請求項８】
（Ａ）成分のイソブチレン系トリブロック共重合体が、分子量が異なるイソブチレン系トリブロック共重合体二種以上からなる混合物である請求項１ないし７のいずれかに記載の樹脂組成物。
【請求項９】
溶融混練装置に、（Ａ）（ａ）イソブチレン単位を主体とする重合体ブロックからなるソフトセグメントと、（ｂ）スチレン単位を主体とする重合体ブロックからなるハードセグメントとを有する、（ｂ）−（ａ）−（ｂ）型イソブチレン系トリブロック共重合体少なくとも一種と、場合により、ハード成分及び／又はソフト成分として、（Ｂ）炭素数２〜６のオレフィン系重合体を投入し、１４０〜２３０℃の温度において溶融混練することを特徴とする、請求項１ないし８のいずれかに記載の樹脂組成物の製造方法。
【発明の詳細な説明】
【技術分野】
【０００１】
本発明は、樹脂組成物及びその製造方法に関する。さらに詳しくは、本発明は、スチレン系重合体ブロック−イソブチレン系重合体ブロック−スチレン系重合体ブロックからなるイソブチレン系トリブロック共重合体少なくとも一種を含み、かつ配合物全体に占めるハード成分とソフト成分との割合が所定の範囲にあり、柔軟性に富む上、耐空気透過性、耐透湿性及び圧縮永久歪み特性に優れると共に、射出成形性や押出し成形性が良好で、例えば、記録媒体駆動装置用インシュレーター、ＨＤＤ用ガスケット、ＨＤＤ用衝撃吸収材、医療用輸液輸送用チューブ等を構成するのに適した樹脂組成物に関するものである。
【背景技術】
【０００２】
従来、弾性を有する高分子材料としては、天然ゴム又は合成ゴムなどのゴム類に架橋剤や補強剤などを配合して高温高圧下で架橋したものが汎用されている。しかしながら、このようなゴム類では、高温高圧下で長時間にわたって架橋及び成形を行う行程が必要であり、加工性に劣るのを免れない。また架橋したゴムは熱可塑性を示さないため、熱可塑性樹脂のようにリサイクル成形が一般的に不可能である。そのため、通常の熱可塑性樹脂と同じように熱プレス成形、射出成形、及び押出し成形などの汎用の溶融成形技術を利用して成形品を簡単に製造することのできる熱可塑性エラストマーが近年種々開発されている。このような熱可塑性エラストマーとしては、現在、オレフィン系、ウレタン系、エステル系、スチレン系、塩化ビニル系などが開発され、市販されている。これらは、リサイクル使用が容易であることから、近年、自動車部品、家電部品、電線被覆材、医療部品、雑貨、履物等幅広い分野で使用されている。
【０００３】
これらのうちで、スチレン系熱可塑性エラストマーは、柔軟性に富み、常温で良好なゴム弾性に優れている。スチレン系熱可塑性エラストマーとしては、スチレン−ブタジエン−スチレンブロック共重合体（ＳＢＳ）やスチレン−イソプレン−スチレンブロック共重合体（ＳＩＳ）、またそれらを水素添加したスチレン−エチレンブチレン−スチレンブロック共重合体(ＳＥＢＳ)やスチレン−エチレンプロピレン−スチレンブロック共重合体（ＳＥＰＳ）などが知られている。しかしながら、これらのブロック共重合体は、圧縮永久歪み特性が不十分であるという問題を有している。
スチレン系熱可塑性エラストマーの中でも、柔軟性に富み、常温で良好なゴム弾性に優れ、さらに熱安定性や耐候性、制振性やガスバリア性、密封性に優れたものとしては、イソブチレンを主体とする重合体ブロックと、芳香族ビニル系化合物を主体とする重合体ブロックとを含有するイソブチレン系ブロック共重合体が知られている。しかしながら、このイソブチレン系ブロック共重合体も、圧縮永久歪みについては、必ずしも充分に満足し得るものではなかった。
【０００４】
一方、熱可塑性エラストマーの高性能化のために、ゴムと有機重合体とを複合化させる技術は、古くから知られており、特に、ポリプロピレン等のポリオレフィンに、ＥＰＤＭやＩＩＲ等のオレフィン系エラストマー、あるいは、ＳＥＢＳ等のスチレン系エラストマーの架橋体を複合化させる技術については多くの検討がなされており、例えば、オレフィン系熱可塑性エラストマーの場合、結晶性オレフィン樹脂とオレフィン系ゴムを、有機過酸化物を用いて架橋する技術  (例えば、特許文献１参照)、あるいは特殊構造のイソブチレンゴムの使用(例えば、特許文献２参照)が開示されている。しかしながら、これらは、いずれも、ゴム成分として、オレフィン系重合体中に、架橋点としてランダムに二重結合が存在するＥＰＤＭ、ＩＩＲ等のオレフィン系ゴムを用いており、架橋が不均一であり、低硬度化が困難であった。
また、本発明者らは、種々の用途に用い得る気体機密性の高い低硬度熱可塑性樹脂を開発したが（特許文献３参照）、材料を低硬度にするために大量の液状ポリマーやオイル成分を添加しており、用途によっては材料の気体機密性が低下する場合があった。
以上のように、従来知られている熱可塑性エラストマーにおいては、柔軟性、耐空気透過性、耐透湿性、圧縮永久歪み特性、射出成形性などが高いレベルでバランスしたものは、なかなか見出せないのが実状であった。
記録媒体駆動装置用インシュレーター、ＨＤＤ用ガスケット及びＨＤＤ用衝撃吸収材などとして、熱可塑性エラストマーを使用した樹脂組成物から構成されてなるものが提案されているが、いずれもなんらかの問題を有し、これらの部材を構成するのに適した樹脂組成物が求められていた。
【０００５】
【特許文献１】特公昭５３−２１０２１号公報
【特許文献２】特開平９−１３７００７号公報
【特許文献３】国際公開番号ＷＯ03/027183
【発明の開示】
【発明が解決しようとする課題】
【０００６】
本発明は、このような状況下で、柔軟性に富む上、耐空気透過性、耐透湿性及び圧縮永久歪み特性に優れると共に、射出成形性が良好で射出成形や押出し成型が可能な樹脂組成物を提供することを目的とするものである。
【課題を解決するための手段】
【０００７】
本発明者らは、前記の優れた機能を有する樹脂組成物を開発すべく鋭意研究を重ねた結果、特定のイソブチレン系トリブロック共重合体少なくとも一種と、場合により、配合物のハード成分やソフト成分としてオレフィン系重合体を含み、かつ全ハード成分と全ソフト成分の割合が特定の範囲にあって、空気透過度、透湿度、硬度及びメルトフローレート［ＭＦＲ］が、それぞれ特定の値を有する樹脂組成物が、その目的に適合し得ること、そして、該樹脂組成物は、前記の各成分を特定の条件で溶融混練することにより、製造し得ることを見出した。本発明は、かかる知見に基づいて完成したものである。ここで、ハード成分とは、その成分の軟化温度または融点が室温より高いものを言い、一方、ソフト成分とは、室温において、液状またはゴム状を示す成分を言う。さらに、１つのポリマー分子の中にハード成分とソフト成分を含んでいるポリマーにおいては、そのハード成分をハードセグメントと言い、ソフト成分をソフトセグメントと言う。
【０００８】
すなわち、本発明は、
［１］（Ａ）(ａ)イソブチレン単位を主体とする重合体ブロックからなるソフトセグメントと、（ｂ）スチレン単位を主体とする重合体ブロックからなるハードセグメントとを有する、（ｂ）−（ａ）−（ｂ）型イソブチレン系トリブロック共重合体少なくとも一種を含み、かつハードセグメントを含む全ハード成分とソフトセグメントを含む全ソフト成分との割合が、全ハード成分／（全ハード成分＋全ソフト成分）質量比で０．２５〜０．４０の範囲にあり、
（１）厚さ０．５ｍｍのシートサンプルを用いて測定した空気透過度［ＪＩＳ  Ｋ７１２６；Ａ法（差圧法）、４０℃］が、２００ｃｍ3／（ｍ2・２４ｈｒ・ａｔｍ）以下であること、
（２）厚さ０．５ｍｍのシートサンプルを用いて測定した透湿度（ＪＩＳ  Ｚ０２０８；４０℃、９０％ＲＨ）が２．０ｇ／（ｍ2・２４ｈｒ）以下であること、
（３）硬度［ＪＩＳ  Ｋ６２５３（１５秒後）］がＪＩＳ−Ａ硬度で３０〜６０度であること、
（４）メルトフローレート［ＭＦＲ］（ＪＩＳ  Ｋ７２１０；２7０℃、９８．０６６５Ｎ（１０Ｋｇｆ））が５０００ｇ／１０分以下であること、
を特徴とする樹脂組成物、
［２］（５）圧縮永久歪み（ＪＩＳ  Ｋ６２６２；７０℃、２２時間）が９５％以下であり、
（６）引張り強さ及び伸び（ＪＩＳ  Ｋ６２５１；ダンベル状３号形、２３℃）が、それぞれ５ＭＰａ以上及び３００％以上である上記［１］項に記載の樹脂組成物、
［３］配合時に用いる（Ａ）成分のイソブチレン系トリブロック共重合体が、（ｂ）スチレン単位を主体とする重合体ブロックからなるハードセグメント１５〜４０質量％を含み、かつ重量平均分子量が５０，０００〜２００，０００のものである上記［１］又は［２］項に記載の樹脂組成物、
［４］配合物中のハード成分及び／又はソフト成分として、（Ｂ）炭素数２〜６のオレフィン系重合体を含む上記［１］、［２］又は［３］項に記載の樹脂組成物、
［５］（Ｂ）成分のハード成分が、エチレン系重合体及び／又はプロピレン系重合体である上記［４］項に記載の樹脂組成物、
［６］（Ｂ）成分のソフト成分が、液状ポリブテンである上記［４］又は［５］項に記載の樹脂組成物、
［７］液状ポリブテンが、イソブチレン単位を主体とする数平均分子量２００〜３０００のものである上記［６］項に記載の樹脂組成物、
［８］（Ａ）成分のイソブチレン系トリブロック共重合体が、分子量が異なるイソブチレン系トリブロック共重合体二種以上からなる混合物である上記［１］ないし［７］項のいずれかに記載の樹脂組成物、及び
［９］溶融混練装置に、（Ａ）（ａ）イソブチレン単位を主体とする重合体ブロックからなるソフトセグメントと、（ｂ）スチレン単位を主体とする重合体ブロックからなるハードセグメントとを有する、（ｂ）−（ａ）−（ｂ）型イソブチレン系トリブロック共重合体少なくとも一種と、場合により、ハード成分及び／又はソフト成分として、（Ｂ）炭素数２〜６のオレフィン系重合体を投入し、１４０〜２３０℃の温度において、溶融混練することを特徴とする、上記［１］ないし［８］項のいずれかに記載の樹脂組成物の製造方法、
を提供するものである。
【発明の効果】
【０００９】
本発明によれば、スチレン系重合体ブロック−イソブチレン系重合体ブロック−スチレン系重合体ブロックからなるイソブチレン系トリブロック共重合体少なくとも一種を含むと共に、場合によりハードセグメント成分やソフトセグメント成分を含み、柔軟性に富む上、耐空気透過性、耐透湿性及び圧縮永久歪み特性に優れ、かつ射出成形性や押出し成型が良好な樹脂組成物を提供することができる。
【発明を実施するための最良の形態】
【００１０】
本発明の樹脂組成物は、（Ａ）（ａ）イソブチレン単位を主体とする重合体ブロックからなるソフトセグメントと、（ｂ）スチレン単位を主体とする重合体ブロックからなるハードセグメントとを有する、（ｂ）−（ａ）−（ｂ）型イソブチレン系トリブロック共重合体少なくとも一種を含み、場合により、ハード成分及び／又はソフト成分として、（Ｂ）炭素数２〜６のオレフィン系重合体を含む組成物である。
本発明の樹脂組成物においては、該組成物中の全ハード成分と全ソフト成分との割合は、全ハード成分／（全ハード成分＋全ソフト成分）質量比で０．２５〜０．４０の範囲で選定される。この割合が上記の範囲にあれば、後述の所定の物性を満足させる樹脂組成物を得ることが可能となる。前記質量比が大きくなると柔軟性が不足し、一方小さくなると空気透過率及び透湿性が大きくなる傾向がある。好ましい全ハード成分／（全ハード成分＋全ソフト成分）質量比は、０．２８〜０．３７の範囲である。
【００１１】
前記（Ａ）成分であるイソブチレン系トリブロック共重合体において、（ａ）イソブチレン単位を主体とする重合体ブロックとは、イソブチレン単位が５０質量％以上、好ましくは７０質量％以上、より好ましくは９０質量％以上を占める重合体ブロックのことをいう。イソブチレン単位を主体とする重合体ブロック中の、イソブチレン単位以外の単位を形成する単量体としては、カチオン重合可能な単量体であれば特に限定されないが、芳香族ビニル類、脂肪族オレフィン類、イソプレン，ブタジエン，ジビニルベンゼン等のジエン類、アリルエーテル類、β−ピネン等の単量体が例示できる。これらは単独で用いてもよいし、二種以上を組み合わせて用いてもよい。
【００１２】
一方、（ｂ）スチレン単位を主体とする重合体ブロックとは、スチレン単位が５０質量％以上、好ましくは７０質量％以上、より好ましくは９０質量％以上を占める重合体ブロックのことをいう。スチレン単位を主体とする重合体ブロック中の、スチレン単位以外の単位を形成する単量体としては、カチオン重合可能な単量体であれば特に限定されないが、α−メチルスチレン、β−メチルスチレン、ｐ−メチルスチレン、ｔｅｒｔ−ブチルスチレン、モノクロロスチレン、ジクロロスチレン、メトキシスチレン、インデンなどの芳香族ビニル類、脂肪族オレフィン類、ジエン類、アリルエーテル類、β−ピネンなどの単量体が例示できる。これらは単独で用いてもよいし、二種以上を組み合わせて用いてもよい。
配合時に用いるこの（Ａ）成分のイソブチレン系トリブロック共重合体は、（ｂ）−（ａ）−（ｂ）型であり、（ａ）イソブチレン単位を主体とする重合体ブロックと（ｂ）スチレン単位を主体とする重合体ブロックの含有割合については特に制限はないが、得られる樹脂組成物の物性の面から、（ａ）イソブチレン単位を主体とする重合体ブロックが６０〜８５質量％で、（ｂ）スチレン単位を主体とする重合体ブロックが４０〜１５質量％であることが好ましく、前記（ａ）重合体ブロック６５〜８０質量％で、前記（ｂ）重合体ブロックが３５〜２０質量％であることが特に好ましい。
【００１３】
また、配合時に用いる前記（Ａ）成分のイソブチレン系トリブロック共重合体の重量平均分子量に特に制限はないが、得られる樹脂組成物の機械的特性及び成形性などの面から、５０，０００〜２００，０００が好ましく、特に６０，０００〜1５０，０００が好ましい。なお、この重量平均分子量は、ゲルパーミエーションクロマトグラフィー法（ＧＰＣ法）により測定したポリスチレン換算の値である。
当該イソブチレン系トリブロック共重合体の製造方法については特に制限はなく、従来公知の方法を用いることができる。例えばα−クロル−イソプロピルベンゼン等の一官能成分、１，４−ビス（α−クロロイソプロピル）ベンゼン（ｐ−ジクミルクロライドともいう）等の二官能成分又は１，３，５−トリス（α−クロロイソプロピル）ベンゼン等の三官能成分を開始剤兼連鎖移動剤とし、ＢＣｌ3やＴｉＣｌ4などのルイス酸を触媒としてリビングカチオン重合を行うイニファー法（例えば米国特許第４２７６３９４号明細書に開示されている方法）を用いて、分子量が制御されたイソブチレン単位を主体とする重合体を形成させ、引続きスチレンを主体とする単量体を添加して共重合させることにより、所望のイソブチレン系トリブロック共重合体を得ることができる。
【００１４】
本発明においては、たとえ全ハード成分／（全ハード成分＋全ソフト成分）質量比が前記範囲にあっても、当該（Ａ）成分のイソブチレン系トリブロック共重合体を一種のみ用いる場合には、後述する所定の物性を有する樹脂組成物を得ることは困難である。従って、本発明では、当該（Ａ）成分として、分子量の異なるイソブチレン系トリブロック共重合体を二種以上組み合わせて用いるか、あるいは、当該（Ａ）成分として、イソブチレン系トリブロック共重合体を一種以上用い、かつ（Ｂ）成分として、ハード成分及び／又はソフト成分である炭素数２〜６のオレフィン系重合体を用いることが好ましい。
前記（Ｂ）成分を用いずに、所定の物性を有する樹脂組成物を得るには、例えば、以下に示す方法を用いることができる。
【００１５】
当該（Ａ）成分として、（Ａ−１）重量平均分子量が５０，０００〜８０，０００の範囲にあるイソブチレン系トリブロック共重合体と、（Ａ−２）重量平均分子量が９０，０００〜１３０，０００の範囲にあるイソブチレン系トリブロック共重合体を、質量比２０：８０〜６０：４０の割合で配合し、かつハードセグメント／（ハードセグメント＋ソフトセグメント）質量比が０．２５〜０．４０、好ましくは０．２８〜０．３７の範囲にあるものを用いることにより、所定の物性を有する樹脂組成物を得ることができる。
前記（Ａ−１）成分の重量平均分子量が５０，０００以上であると、圧縮永久歪みが小さく、加熱成形時の復元性が良好となる。一方、（Ａ−２）成分の重量平均分子量が１３０，０００以下であると、樹脂組成物の射出成形性が良好となる。なお、この重量平均分子量は、ゲルパーミエーションクロマトグラフィー法（ＧＰＣ法）により測定したポリスチレン換算の値である。
また、（Ａ−１）成分と（Ａ−２）成分の配合割合が上記の範囲にあれば、所定の性状を有する樹脂組成物を得ることができ、本発明の目的が達せられる。好ましい配合割合は、質量比２５：７５〜４５：５５の範囲である。
【００１６】
さらに、本発明において、（Ｂ）成分として、ハード成分及び／又はソフト成分である炭素数２〜６のオレフィン系重合体を用いる場合、ハード成分としては、例えばエチレン系重合体、プロピレン系重合体、メチルペンテン系重合体などの中から選ばれる少なくとも一種の重合体を用いることができるが、これらの中で、エチレン系重合体及び／又はプロピレン系重合体が好適である。
【００１７】
前記エチレン系重合体としては、高密度、中密度、低密度ポリエチレンや直鎖状低密度ポリエチレン、超高分子量ポリエチレン、エチレン−酢酸ビニル共重合体、エチレン−アクリル酸エチル共重合体などを例示することができる。
一方、プロピレン系重合体としては、プロピレン単独重合体、プロピレン−エチレンブロック共重合体やランダム共重合体、プロピレン−エチレン−ジエン化合物共重合体などを例示することができる。これらの中でも結晶性のポリプロピレン系樹脂が好ましく、この結晶性のポリプロピレン系樹脂としては、例えば結晶性を有するアイソタクチックプロピレン単独重合体、エチレン単位の含有量の少ないエチレン−プロピレンランダム共重合体、プロピレン単独重合体からなるホモ部とエチレン単位の含有量の比較的多いエチレン−プロピレンランダム共重合体からなる共重合部とから構成されたプロピレンブロック共重合体、さらには前記プロピレンブロック共重合体における各ホモ部又は共重合部が、さらにブテン−１などのα−オレフィンを共重合したものからなる結晶性のプロピレン−エチレン−α−オレフィン共重合体などが挙げられる。
【００１８】
また、ソフト成分としては、液状ポリブテンが好ましく用いられる。この液状ポリブテンとしては、イソブチレン単位を主体とする数平均分子量２００〜３０００のものが好適であり、さらには１，０００〜３，０００程度のものが好適である。このような液状ポリブテンとしては、例えばナフサ分解で生成するＣ4留分からブタジエンを抽出した残りの留分をそのまま原料として用いて得られた若干のブテン−１が共重合してなるイソブチレンを主体とする低重合体、あるいは高純度イソブチレンの低重合体やイソブチレンに少量のイソプレンを共重合させてなる液状ブチルゴムなどを用いることができる。これらは一種を単独で用いてもよく、二種以上を組み合わせて用いてもよい。
本発明の樹脂組成物において、前記（Ｂ）成分を用いる場合、該組成物中の全ハード成分と全ソフト成分の割合が、全ハード成分／（全ハード成分＋全ソフト成分）質量比で０．２５〜０．４０、好ましくは０．２８〜０．３７の範囲にあるように用いることにより、所定の物性を有する樹脂組成物を得ることができる。
【００１９】
本発明の樹脂組成物は、以下に示す性状を有する。
まず、ＪＩＳ  Ｋ７１２６のＡ法（差圧法）に基づき、厚さ０．５ｍｍのシートサンプルを用いて測定した空気透過度［ＪＩＳ  Ｋ７１２６；Ａ法（差圧法）、４０℃］が２００ｃｍ3／（ｍ2・２４ｈｒ・ａｔｍ）以下であり、優れたガスバリア性を有している。該空気透過度は、好ましくは１８０ｃｍ3／（ｍ2・２４ｈｒ・ａｔｍ）以下であり、さらには１６０ｃｍ3／（ｍ2・２４ｈｒ・ａｔｍ）以下であることが好ましい。この空気透過度の下限については特に制限はないが、通常５０ｃｍ3／（ｍ2・２４ｈｒ・ａｔｍ）程度である。
また、ＪＩＳ  Ｚ０２０８に基づき、厚さ０．５ｍｍのシートサンプルを用いて測定した透湿度（ＪＩＳ  Ｚ０２０８；４０℃、９０％ＲＨ）が２．０ｇ／（ｍ2・２４ｈｒ）以下であり、水蒸気に対するバリア性にも優れている。該透湿度は、、好ましくは１．８ｇ／（ｍ2・２４ｈｒ）以下、さらに好ましくは１．７ｇ／（ｍ2・２４ｈｒ）以下、特に好ましくは１．５ｇ／（ｍ2・２４ｈｒ）以下である。この透湿度の下限については特に制限はないが、通常０．５ｇ／（ｍ2・２４ｈｒ）程度である。
ＪＩＳ  Ｋ６２５３（１５秒後）に基づいて測定した硬度が、ＪＩＳ−Ａ硬度で３０〜６０度である。該硬度が上記範囲にあれば、柔軟性が良好であると共に、適度の機械物性を有している
【００２０】
メルトフローレート［ＭＦＲ］（ＪＩＳ  Ｋ７２１０；２７０℃、９８．０６６５Ｎ（１０Ｋｇｆ））が５０００ｇ／１０分以下である。ＭＦＲが上記の範囲にあれば、良好な射出成形性を有すると共に、機械物性も良好である。好ましいＭＦＲは３０００ｇ／１０分以下、さらに好ましくは２０００ｇ／１０分以下、特に好ましくは、１０００ｇ／１０分以下である。
また、ＪＩＳ  Ｋ６２６２に基づき、７０℃、２２時間の条件で測定した圧縮永久歪みが、好ましくは９５％以下であり、さらに好ましくは９０％以下であって、圧縮永久歪み特性に優れている。すなわち、加熱成形において、良好な復元性を有している。
さらに、引張り強さ及び伸び（ＪＩＳ  Ｋ６２５１；ダンベル状３号形、２３℃）が、それぞれ、通常５ＭＰａ以上及び３００％以上であることが好ましく、６ＭＰａ以上及び５００％以上であることがさらに好ましい。
【００２１】
本発明の樹脂組成物には、前記の（Ａ）成分及び（Ｂ）成分以外に、本発明の目的が損なわれない範囲で、所望により、例えば他の熱可塑性エラストマー、さらには、可塑剤、充填材、補強剤、シランカップリング剤、接着性付与剤、ラジカル架橋剤や架橋助剤、老化防止剤（フェノール系酸化防止剤、芳香族アミン系酸化防止剤、硫黄系ヒドロペルオキシド分解剤、リン系ヒドロペルオキシド分解剤、ベンゾトリアゾール系紫外線吸収剤、サリシレート系紫外線吸収剤、ベンゾフェノン系紫外線吸収剤、ヒンダートアミン系光安定剤、ニッケル系光安定剤等）、光硬化性樹脂、ワックス類、フロー性改良剤、滑剤、界面活性剤、発泡剤、難燃剤、顔料等の各種添加剤を適宜配合することができる。
【００２２】
本発明の樹脂組成物は、以下に示す本発明の方法に従えば、効率よく製造することができる。
本発明の方法においては、溶融混練装置に、前述の（Ａ）（ａ）イソブチレン単位を主体とする重合体ブロックからなるソフトセグメントと、（ｂ）スチレン単位を主体とする重合体ブロックからなるハードセグメントとを有する、（ｂ）−（ａ）−（ｂ）型イソブチレン系トリブロック共重合体少なくとも一種と、場合により、ハード成分及び／又はソフト成分として、（Ｂ）炭素数２〜６のオレフィン系重合体及び各種添加剤を投入し、１４０〜２３０℃の温度において、溶融混練することにより、前述の性状を有する樹脂組成物を製造することができる。
溶融混練の際の温度が上記範囲にあれば、（Ａ）成分のイソブチレン系トリブロック共重合体の分解（ブロックの切断）が抑制されると共に、所定のＭＦＲ及びその他物性を有する樹脂組成物が得られる。
【００２３】
溶融混練装置としては、例えば、ラボプラストミル、ブラベンダー、バンバリーミキサー、ニーダー、ロール等のような密閉式混練装置またはバッチ式混練装置、単軸押出機、二軸押出機等のような連続式の溶融混練装置を用いることができる。
このようにして得られた本発明の樹脂組成物は、熱可塑性樹脂組成物に対して一般に採用される成形方法及び成形装置を用いて成形でき、例えば、押出成形、射出成形、プレス成形、ブロー成形などによって溶融成形することができる。
本発明の樹脂組成物は、柔軟性、耐空気透過性、耐透湿性、圧縮永久歪み特性、射出成形性などが高いレベルでバランスしており、シート、成形体、粘着体、発泡体などに成形され、土木シート・防水シートなどのシート、パッキング材、シール材、ガスケット、栓体などの密封用材、建築用ダンパー、ＣＤダンパーといった自動車、車両、家電製品向け制振材や防振材、さらには、記録媒体駆動装置用インシュレーター、ＨＤＤ用ガスケット及びＨＤＤ用衝撃吸収材、医療用輸液輸送用チューブなどに用いることができる。
【実施例】
【００２４】
次に、本発明を実施例により、さらに詳細に説明するが、本発明は、これらの例によってなんら限定されるものではない。
なお、各例における物性評価は、下記の方法により行った。
（１）硬度
ＪＩＳ  Ｋ６２５３（１５秒後）に準じて、ＪＩＳ−Ａ硬度を測定した。
（２）ＭＦＲ
ＪＩＳ  Ｋ７２１０に準じて、２7０℃、９８．０６６５Ｎの条件で測定した。
（３）圧縮永久歪み
ＪＩＳ  Ｋ６２６２に準じて、７０℃、２２時間の条件で測定した。
（４）引張り強さ及び伸び
ＪＩＳ  Ｋ６２５１に準じて、ダンベル状３号形、２３℃にて測定した。
（５）空気透過度
ＪＩＳ  Ｋ７１２６  Ａ法（差圧法）４０℃  に準じ、厚さ０．５ｍｍのシートについて測定した。
（６）透湿度
ＪＩＳ  Ｚ０２０８に準じ、厚さ０．５ｍｍのシートについて４０℃、９０％ＲＨの条件で測定した。
【００２５】
また、各例で用いた配合原料は、下記のとおりである。
ポリマーＡ：スチレン−イソブチレン−スチレントリブロック共重合体、数平均分子量Ｍｎ＝７１，３００、重量平均分子量Ｍｗ＝１１３，０００、Ｍｗ／Ｍｎ＝１．５５、スチレン重合体ブロック含有量３０質量％
ポリマーＢ：スチレン−イソブチレン−スチレントリブロック共重合体、数平均分子量Ｍｎ＝４５，７００、重量平均分子量Ｍｗ＝６３，９００、Ｍｗ／Ｍｎ＝１．４０、スチレン重合体ブロック含有量３０質量％
ポリマーＣ：ポリプロピレン［日本ポリケム社製、商標「ノバテックＢＣ０５Ｂ」］
ポリマーＤ：液状ポリブテン［日石化学社製、商標「ＨＶ３００」、数平均分子量１４００］
【００２６】
実施例１〜６及び比較例１、２
第１表に示す種類と量の各成分をゴム用ニーダーに投入し、１５０℃で６０分間溶融混練して樹脂組成物を調製し、その性能を評価した。結果を第１表に示す。
【００２７】
【表１】
2005307054.tif 000002
【産業上の利用可能性】
【００２８】
本発明の樹脂組成物は、柔軟性、耐空気透過性、耐透湿性、圧縮永久歪み特性、射出成形性などが高いレベルでバランスしており、例えば、記録媒体駆動装置用インシュレーター、ＨＤＤ用ガスケット及びＨＤＤ用衝撃吸収材、医療用輸液輸送用チューブなどに用いることができる。